(57)【要約】  【課題】  圧力損失の上昇が抑制され、長期間使用できるマスク用通気フィルタ濾材を提供する。  【解決手段】  ポリテトラフルオロエチレン（ＰＴＦＥ）多孔質膜１１と繊維径が０．２μｍ以上１５μｍ以下である繊維で形成された通気性支持材１２とを積層し、マスク用通気フィルタ濾材１０とする。このマスク用通気フィルタ濾材１０を、前記通気性支持材１２が、前記ＰＴＦＥ多孔質膜１１より空気の流れ（矢印）の上流側に位置するように配置して使用する。これにより、マスク用通気フィルタ濾材１０の圧力損失の上昇が抑制され、長期間使用できる。【選択図】  図１
2006061808.tif 000002
【特許請求の範囲】
【請求項１】
ポリテトラフルオロエチレン（ＰＴＦＥ）多孔質膜と繊維から形成された通気性支持材とを含むマスク用通気フィルタ濾材であって、前記通気性支持材の少なくとも１層の繊維径が０．２μm以上１５μｍ以下であり、前記繊維径が０．２μｍ以上１５μｍ以下である通気性支持材が、前記ＰＴＦＥ多孔質膜より空気の流れの上流側に配置されるマスク用通気フィルタ濾材。
【請求項２】
前記ＰＴＦＥ多孔質膜より空気の流れの上流側に、第１の通気性支持材と第２の通気性支持材とを含み、前記第１の通気性支持材の繊維径が前記第２の通気性支持材の繊維径より細いことを特徴とする請求項１記載のマスク用通気フィルタ濾材。
【請求項３】
前記通気性支持材を介して、ＰＴＦＥ多孔質膜が２層以上積層されている請求項１記載のマスク用通気フィルタ濾材。
【請求項４】
請求項１から３のいずれかに記載のマスク用通気フィルタ濾材を含むマスク用通気フィルタユニット。
【請求項５】
請求項４記載のマスク用通気フィルタユニットを含むマスク。
【発明の詳細な説明】
【技術分野】
【０００１】
本発明は、マスク用通気フィルタ濾材に関する。
【背景技術】
【０００２】
近年、ＳＡＲＳを始めとする新種の空気感染性伝染病の世界的な蔓延や、花粉症の被害の深刻化に伴い、高い塵挨阻止性を持つマスクの重要性が増大している。また、特に鉱山や原子力施設等で用いられる従来型の防塵マスクの場合でも、環境安全基準の普及に伴い、これまで以上に高い塵埃阻止性が求められるようになっている。これらのマスクには、通気フィルタ濾材が平面のまま、あるいは蛇腹状、菊花状に織り込まれて固定され、通気性を維持しつつ大気中の塵埃を捕集するようになっている。これらの通気フィルタ濾材としては、ポリプロピレン（ＰＰ）、ポリエステル等の合成繊維を用いたもの、ガラス繊維を用いたもの等が挙げられる。また、濾過機構についても、微細繊維の交絡を用いたメカニカルフィルタ、繊維に荷電することによって捕集性能を高めたエレクトレットフィルタ等がある。しかし、これらの素材は、通気抵抗（圧力損失）と塵埃の捕集効率のバランスが満足できるものではない。すなわち、通気性を高めると捕集効率が満足できないレベルまで低下し、捕集効率を高めると圧力損失が呼吸困難を感じるレベルまで上昇する。
【０００３】
そこで、マスク用通気フィルタ濾材として、近年、ポリテトラフルオロエチレン（ＰＴＦＥ）多孔質膜を用いたものが注目を集めている（特許文献１および２参照。）。これは、微細なＰＴＦＥ繊維からなる極めて多数の細孔を持ったメンブレン（多孔質膜）であり、低圧力損失（高通気量）と高捕集効率を併せ持つものである。ＰＴＦＥ多孔質膜を用いた通気フィルタ濾材は、各種防塵マスクに適合する優れた特性を持っている。
【特許文献１】特開２０００−１４０５８７号公報
【特許文献２】特開２０００−１５３１２２号公報
【発明の開示】
【発明が解決しようとする課題】
【０００４】
前述のとおり、ＰＴＦＥ多孔質膜を用いた通気フィルタ濾材は、防塵マスク用途に好適な低圧力損失（高通気量）と高捕集効率を併せ持っている。しかし、長期間にわたってマスクを使用した場合に、圧力損失が上昇し、円滑な通気に不都合をきたす場合がある。これは、ＰＴＦＥ多孔質膜の捕集効率の高さからくる問題である。ＰＴＦＥ多孔質膜はきわめて薄い（＜１０μｍ）にもかかわらず、高い捕集効率を持っている。そのため、長期間使用するとＰＴＦＥ多孔質膜の細孔が捕集した塵埃によって閉塞し、圧力損失の上昇を招く。これは、いかなる種類の高性能フィルタ濾材についても起きるものであるが、ＰＴＦＥ多孔質膜について特に顕著な現象であり、この濾材の普及を妨げている。
【０００５】
そこで、本発明は、圧力損失の上昇が抑制され、長期間使用できるマスク用通気フィルタ濾材の提供を、その目的とする。
【課題を解決するための手段】
【０００６】
上記目的を達成するために、本発明のマスク用通気フィルタ濾材は、ＰＴＦＥ多孔質膜と繊維から形成された通気性支持材とを含むマスク用通気フィルタ濾材であって、前記通気性支持材の少なくとも１層の繊維径が０．２μｍ以上１５μｍ以下であり、前記繊維径が０．２μｍ以上１５μｍ以下である通気性支持材が、前記ＰＴＦＥ多孔質膜より空気の流れの上流側に配置されるマスク用通気フィルタ濾材である。本発明において、前記繊維径は、例えば、後述の実施例の測定方法で測定できる。
【発明の効果】
【０００７】
本発明によれば、圧力損失の上昇が抑制され、長期間使用できるマスク用通気フィルタ濾材を提供できる。
【発明を実施するための最良の形態】
【０００８】
本発明において、空気の流れの上流側とは、使用時におけるマスクの外側を意味し、空気の流れの下流側とは、使用時におけるマスクの内側を意味する。
【０００９】
本発明のマスク用通気フィルタ濾材において、前記ＰＴＦＥ多孔質膜より空気の流れの上流側に、第１の通気性支持材と第２の通気性支持材とを含み、前記第１の通気性支持材の繊維径が前記第２の通気性支持材の繊維径より細いことが好ましい。本発明のマスク用通気フィルタ濾材において、前記第１の通気性支持材は、前記第２の通気性支持材より空気の流れの上流側に配置される。
【００１０】
本発明のマスク用通気フィルタ濾材において、前記通気性支持材を介して、ＰＴＦＥ多孔質膜が２層以上積層されていることが好ましい。
【００１１】
本発明のマスク用通気フィルタユニットは、本発明のマスク用通気フィルタ濾材を含むマスク用通気フィルタユニットであり、本発明のマスクは、本発明のマスク用通気フィルタユニットを含むマスクである。
【００１２】
以下に本発明のマスク用通気フィルタ濾材について詳しく説明する。
【００１３】
図１の断面図に、本発明のマスク用通気フィルタ濾材の一例を示す。図示のように、この通気フィルタ濾材１０は、ＰＴＦＥ多孔質膜１１より空気の流れ（矢印）の上流側に、繊維径が０．２μｍ以上１５μｍ以下である通気性支持材１２が配置されている。
【００１４】
前記通気性支持材は、大気中の微細塵埃に対するプレフィルタとして機能する。前記通気性支持材は、材質、構造、形態のいずれも特に限定されないが、ＰＴＦＥ多孔質膜より通気性に優れた素材、例えば、フェルト、不織布、織布、メッシュ（網目状シート）、その他の多孔質材料を用いることができる。ただし、強度、捕集性、柔軟性、作業性の点からは不織布が好ましい。さらに、不織布は、これを構成する一部または全部の繊維が芯鞘構造の複合繊維であってもよく、この場合は、芯成分が鞘成分より融点が高いとよい。前記通気性支持材の材料についても特に限定は無く、ポリオレフィン（例えば、ポリエチレン、ＰＰ等）、ポリエステル、ポリアミド、芳香族ポリアミド、またはこれらの複合材等を用いることができる。
【００１５】
前記通気性支持材は、ある程度の厚みがあり、それ自体の閉塞による圧力損失の上昇が低いことが好ましい。捕集効率は、最終的にはＰＴＦＥ多孔質膜によって決定されるため、低いレベルで十分である。ここで最も重要になるのは通気性支持材の繊維径である。繊維径が０．２μｍ以下になるとその捕集効率がＰＴＦＥ多孔質膜に匹敵するほど高くなり、圧力損失の上昇率もＰＴＦＥ多孔質膜に近くなるため、プレフィルタとして機能しなくなる。一方、繊維径が１５μｍを超えると捕集効率が低くなりすぎる。この繊維径は、０．２〜０．８μｍの範囲であることがより好ましい。
【００１６】
前記ＰＴＦＥ多孔質膜において、その厚さは、特に制限されないが、例えば、２〜１００μｍの範囲であり、その平均孔径は、特に制限されないが、例えば、０．５〜５０μｍの範囲であり、その平均繊維径は、特に制限されないが、例えば、０．０２〜０．２μｍの範囲であり、その圧力損失は、特に制限されないが、例えば、１０〜５００Ｐａの範囲であり、その捕集効率は、特に制限されないが、例えば、９０〜１００％の範囲である。本発明において、前記圧力損失および捕集効率は、例えば、後述の実施例の測定方法で測定できる。
【００１７】
前記ＰＴＦＥ多孔質膜の製造方法の一例を以下に示す。まず、ＰＴＦＥファインパウダーに液状潤滑剤を加えたペースト状の混和物を予備成形する。前記ＰＴＦＥファインパウダーとしては、特に制限されず、市販のものが使用できる。前記液状潤滑剤としては、前記ＰＴＦＥファインパウダーの表面を濡らすことができて、後に抽出や加熱により除去できるものであれば特に制限されず、例えば、流動パラフィン、ナフサ、ホワイトオイル等の炭化水素等を使用することができる。また、これらは、単独で使用しても良く、若しくは二種類以上併用してもよい。前記ＰＴＦＥファインパウダーに対する液状潤滑剤の添加割合は、前記ＰＴＦＥファインパウダーの種類、液状潤滑剤の種類および後述するシート成形の条件等により適宜決定されるが、例えば、ＰＴＦＥファインパウダー１００重量部に対して、液状潤滑剤５〜５０重量部の範囲である。前記予備成形は、液状潤滑剤が絞り出されない程度の圧力で行う。
【００１８】
つぎに、前記予備成形物を、ペースト押出や圧延によってシート状に成形し、このＰＴＦＥ成形体を少なくとも一軸方向に延伸してＰＴＦＥ多孔質膜を得る。なお、ＰＴＦＥ成形体の延伸は、液状潤滑剤を除去してから行ってもよい。また、延伸条件は、適宜設定することができ、例えば、縦方向延伸、横方向延伸共に、温度３０〜３２０℃、延伸倍率２〜３０倍である。延伸後にＰＴＦＥの融点以上に加熱して焼成してもよい。
【００１９】
なお、本発明におけるＰＴＦＥ多孔質膜は、前述の製造方法に制限されず、他の製造方法で製造されてもよい。
【００２０】
前記通気性支持材とＰＴＦＥ多孔質膜との積層方法は、特に制限されず、ただ単に重ね合わせるだけでもよいし、例えば、接着剤ラミネート、熱ラミネート等の方法を適用してもよい。熱ラミネートにより積層する場合は、加熱により通気性支持材の一部を溶融させて接着積層してもよく、ホットメルトパウダーのような融着剤を介在させて接着積層してもよい。
【００２１】
このようにして得られた濾材は、例えば、連続したＷ字状に折り曲げられ（プリーツ加工され）、対向する濾材表面が接触しないようにホットメルト等でビードが形成され、さらに金属枠等で枠付けされてマスク用通気フィルタユニットとなる。
【００２２】
濾材のプリーツ加工は、例えば、以下の方法で行えばよい。
（１）外周にブレードを配置した一対の回転ドラムを回転させながら濾材をひだ折りしていくロータリー方式と呼ばれる方法。
（２）濾材移送方向に所定の間隔をおいて配置した一対のブレードを移動させながら濾材を両面から交互に折り畳んでいくレジプロ式と呼ばれる方法。
【００２３】
本発明の通気フィルタ濾材の構造は、前述のようにＰＴＦＥ多孔質膜と通気性支持材とが各１層含まれていればよく、その他の構成は特に制限されない。例えば、図１に示すように、ＰＴＦＥ多孔質膜１１より空気の流れ（矢印）の上流側のみに通気性支持材１２を配置した構造でもよいし、図２に示すように、第１の通気性支持材２２と第２の通気性支持材２３によりＰＴＦＥ多孔質膜２１をサンドイッチする構造としてもよい。前記第１の通気性支持材２２において、その材質、構造、形態は、前述のとおり、特に限定されず、その繊維径も前述のとおりである。前記第２の通気性支持材２３は、マスク用通気フィルタ濾材２０に剛性を付加するものである。前記第２の通気性支持材２３において、その材質、構造、形態は、前記第１の通気性支持材２２と同様、特に限定されないが、その繊維径は、第１の通気性支持材２２の最大値である１５μｍ以上であることが好ましい。前記第２の通気性支持材２２の繊維径の上限は、特に制限されないが、例えば、２５μｍである。
【００２４】
また、例えば、図３に示すように、ＰＴＦＥ多孔質膜３１より空気の流れの上流側に第１の通気性支持材３２と第２の通気性支持材３３とを含んでいてもよい。ＰＴＦＥ多孔質膜より空気の流れの上流側に位置する第２の通気性支持材３３は、マスク用通気フィルタ濾材３０の剛性をあげ、各種加工を容易にするのに有効であり、またＰＴＦＥ多孔質膜３１への機械的ダメージを抑制する機能もある。前記通気性支持材同士を積層する場合の方法も、ただ単に重ね合わせるだけでもよいし、前述のように、接着剤ラミネート、熱ラミネート等の方法を適用してもよい。なお、図３では、マスク用通気フィルタ濾材３０に剛性を付加するために、前記ＰＴＦＥ多孔質膜３１の空気の流れ（矢印）の下流側に、さらに第２の通気性支持材３３を設けた４層構造としている。
【００２５】
そして、圧力損失の上昇を抑えるもうひとつの手段として、通気性支持材を介して、ＰＴＦＥ多孔質膜を２層以上積層させると、さらに好適である。同じ捕集効率を得る場合、ＰＴＦＥ多孔質膜を単層で使用する場合と、より圧力損失の低いＰＴＦＥ多孔質膜を２層以上積層して使用する場合がある。この際、ＰＴＦＥ多孔質膜を２層以上用いると、単層の場合に比べて圧力損失の上昇率が低くなる。これは、空気の流れの上流側のＰＴＦＥ多孔質膜がプレフィルタとして機能するためである。この際、各層のＰＴＦＥ多孔質膜が接触しないように、通気性支持材を間に挟むことが好ましい。この場合の通気性支持材としては、上流側にＰＴＦＥ多孔質膜がくるため、プレフィルタとしての機能は必要なく、ＰＴＦＥ多孔質膜の各層に十分な間隔を取れるよう、繊維径の太い前記第２の通気性支持材が好ましい。さらに、前記の積層したＰＴＦＥ多孔質膜の空気の流れの上流側に前記第１の通気性支持体をプレフィルタとして設けることにより、圧力損失の上昇値をさらに低くすることが可能となる。例えば、図４に示すように、第２の通気性支持材４３を介して、２層のＰＴＦＥ多孔質膜４１を積層し、前記の積層したＰＴＦＥ多孔質膜４１の空気の流れ（矢印）の上流側に第１の通気性支持材４２を設ける。なお、図４では、マスク用通気フィルタ濾材４０に剛性を付加するために、前記の積層したＰＴＦＥ多孔質膜４１の空気の流れ（矢印）の下流側に、さらに第２の通気性支持材４３を設けた５層構造としている。
【００２６】
つぎに、本発明の実施例について、比較例と併せて説明するが、本発明は以下の実施例に制限されない。なお、実施例および比較例における各特性の測定方法は、以下に示すとおりである。
【００２７】
（１）繊維径
通気性支持材の表面を撮影した走査顕微鏡（ＳＥＭ）写真により測定した。
【００２８】
（２）圧力損失
サンプル（ＰＴＦＥ多孔質膜およびマスク用通気フィルタ濾材、以下同じ）を有効面積１００ｃｍ2の円形ホルダーにセットし、入口側から大気塵を供給しつつ、前記入口側と出口側に圧力差を与え、空気の透過速度を流量計で５．３ｃｍ／秒に調製して前記大気塵を透過させ、圧力損失（単位：Ｐａ）を圧力計（マノメーター）で測定した。なお、前記大気塵とは、雰囲気中に浮遊している塵埃をいう。
【００２９】
（３）捕集効率
圧力損失の測定と同一の装置を用い、空気の透過速度を５．３ｃｍ／秒に調節して前記サンプルの空気の流れの上流側に多分散ジオクチルフタレート（ＤＯＰ）を、粒子径０．１〜０．２μｍの粒子が４×１０8個／リットル、粒子径０．３〜０．５μｍの粒子が６×１０7個／リットルとなるように供給し、上流側の粒子濃度とサンプルを透過してきた下流側の粒子濃度とをパーティクルカウンター（リオン社製ＫＣ−１８）で測定し、粒子径０．３〜０．５μｍの粒子について、下記式（１）に基づいて捕集効率を求めた。
【００３０】
捕集効率（％）＝（１−下流側の粒子濃度／上流側の粒子濃度）×１００  （１）
下流側の粒子濃度の単位：個／リットル
上流側の粒子濃度の単位：個／リットル
【００３１】
（４）ＤＯＰ負荷量と圧力損失の関係
圧力損失の測定と同一の装置を用い、空気の透過速度を５．３ｃｍ／秒に調節してマスク用通気フィルタ濾材の空気の流れの上流側に多分散ジオクチルフタレート（ＤＯＰ）を、粒子径０．１〜０．２μｍの粒子が４×１０8／リットル、粒子径０．３〜０．５μｍの粒子が６×１０7個／リットルとなるように供給し、３時間にわたってＤＯＰを負荷した。途中１５分おきにＤＯＰの負荷量と圧力損失を測定した。ＤＯＰ負荷量は、測定前後のマスク用通気フィルタ濾材の重量差を測定し、１００ｃｍ2あたりのＤＯＰ負荷量（ｍｇ）として求めた。
【実施例１】
【００３２】
図１に示す構造のマスク用通気フィルタ濾材を作製した。すなわち、まず、ＰＴＦＥファインパウダー（旭・ＩＣＩフロロポリマーズ社製商品名フルオンＣＤ−１２３）１００重量部に対して液状潤滑剤（ナフサ）１７重量部を均一に配合し、この配合物を２０ｋｇ／ｃｍ2の条件で予備成形した。次いで、これをロッド状にペースト押出成形し、さらにこのロッド状成形体を１対の金属圧延ロール間に通し、厚さ２５０μｍの長尺シートを得た。このシートを２９０℃の延伸温度でシート長手方向に１０倍延伸し、さらにテンター法により８０℃の延伸温度でシート幅方向に３０倍延伸し、未焼成ＰＴＦＥ多孔質膜を得た。この未焼成ＰＴＦＥ多孔質膜を、熱風発生炉を用いて４００℃で３秒間焼成し、焼成されたＰＴＦＥ多孔質膜１１を得た。得られたＰＴＦＥ多孔質膜１１の厚さは、１０μｍ、圧力損失は、１５０Ｐａ、捕集効率は、９９．９９％であった。
【００３３】
つぎに、通気性支持材１２として、ＰＰメルトブローン不織布（タピルス社製商品名Ｐ０２０ＳＷ、目付量２０ｇ／ｍ2、厚さ２３０μｍ、繊維径３．５μｍ）を用意した。ＰＴＦＥ多孔質膜１１と通気性支持材１２とを積層し、１３５℃に加熱した熱ロールでＰＴＦＥ多孔質膜１１側から連続的に熱ラミネートすることにより接着し、マスク用フィルタ濾材１０を得た。
【実施例２】
【００３４】
通気性支持材として、割織ポリエチレンテレフタレート（ＰＥＴ）芯鞘構造の不織布（ユニチカ社商品名製スーパーアルシーマ、目付量４０ｇ／ｍ2、厚さ１８０μｍ、繊維径７．０μｍ）を用いたこと、熱ロールの温度を２００℃としたこと以外は、実施例１と同様にして、マスク用通気フィルタ濾材を得た。
【実施例３】
【００３５】
図４に示す構造のマスク用通気フィルタ濾材を作製した。すなわち、まず、実施例１と同様にして、長尺シートを作製した。この長尺シートを２９０℃の延伸温度でシート長手方向に１５倍延伸し、さらにテンター法により８０℃の延伸温度でシート幅方向に３０倍延伸し、未焼成ＰＴＦＥ多孔質膜を得た。この未焼成ＰＴＦＥ多孔質膜を、熱風発生炉を用いて４００℃で３秒間焼成し、焼成されたＰＴＦＥ多孔質膜４１を得た。得られたＰＴＦＥ多孔質膜４１の厚さは、８μｍ、圧力損失は、８０Ｐａ、捕集効率は、９９．５％であった。
【００３６】
つぎに、第２の通気性支持材４３としてポリエチレンテレフタレート（ＰＥＴ）／ポリエチレン（ＰＥ）芯鞘構造の不織布（ユニチカ社製商品名エルベスＴＯ３０３ＷＤＯ、目付量３０ｇ／ｍ2、厚さ１４０μｍ、繊維径２５．０μｍ）を用意した。ＰＴＦＥ多孔質膜４１と第２の通気性支持材４３とを積層し、１５０℃に加熱した熱ロールでＰＴＦＥ多孔質膜４１側から連続的に熱ラミネートすることにより接着した。ついで、この材料２層と、さらに実施例１の通気性支持材と同様の第１の通気性支持材４１（ＰＰメルトブローン不織布）を１３５℃に加熱した熱ロールでＰＴＦＥ多孔質膜４１側から連続的に熱ラミネートすることにより接着し、マスク用通気フィルタ濾材４０を得た。この際、５層構造がＰＰメルトブローン不織布４２、ＰＴＦＥ多孔質膜４１、ＰＥＴ／ＰＥ芯鞘構造の不織布４３、ＰＴＦＥ多孔質膜４１、ＰＥＴ／ＰＥ芯鞘構造の不織布４３となるように接着した。
（比較例１）
通気性支持材として、ＰＥＴ／ＰＥ芯鞘構造の不織布（ユニチカ社製商品名エルベスＴＯ３０３ＷＤＯ、目付量３０ｇ／ｍ2、厚さ１４０μｍ、繊維径２５．０μｍ）を用いたこと以外は、実施例１と同様にして、マスク用通気フィルタ濾材を得た。
【００３７】
実施例１〜３および比較例１のマスク用通気フィルタ濾材の構成および初期物性を、下記表１に示す。
【００３８】
【表１】
2006061808.tif 000003
【００３９】
実施例１〜３および比較例１のマスク用通気フィルタ濾材のＤＯＰ負荷量と圧力損失の関係を図５に、ＤＯＰ負荷量０ｍｇ／１００ｃｍ2に対するＤＯＰ負荷量５０ｍｇ／１００ｃｍ2での圧力損失の上昇率を下記表２に示す。
【００４０】
【表２】
2006061808.tif 000004
【００４１】
前述の図５および上記表２に示すとおり、比較例１では圧力損失が大きく上昇したのに対して、実施例１〜３では圧力損失の上昇を抑えることができた。また、ＰＴＦＥ多孔質膜を２層設けた実施例３では、圧力損失の上昇をさらに抑えることができた。
【産業上の利用可能性】
【００４２】
本発明のマスク用通気フィルタ濾材は、マスク用通気フィルタユニットとして利用可能である。
【図面の簡単な説明】
【００４３】
【図１】本発明のマスク用通気フィルタ濾材の一例の構成を示す断面図である。
【図２】本発明のマスク用通気フィルタ濾材のその他の例の構成を示す断面図である。
【図３】本発明のマスク用通気フィルタ濾材のさらにその他の例の構成を示す断面図である。
【図４】本発明のマスク用通気フィルタ濾材のさらにその他の例の構成を示す断面図である。
【図５】本発明のマスク用通気フィルタ濾材の一例におけるＤＯＰ負荷量と圧力損失との関係を示すグラフである。
【符号の説明】
【００４４】
１０、２０、３０、４０  マスク用通気フィルタ濾材
１１、２１、３１、４１  ＰＴＦＥ多孔質膜
１２、２２、３２、４２  第１の通気性支持材
２３、３３、４３  第２の通気性支持材
【図１】
2006061808.tif 000005
【図２】
2006061808.tif 000006
【図３】
2006061808.tif 000007
【図４】
2006061808.tif 000008
【図５】
2006061808.tif 000009